(57)【要約】  【解決手段】  少なくとも以下の成分：Ａ）オレフィンマルチブロックコポリマーと、Ｂ）ペンダントビニル基を含み、任意選択で末端ビニル基を含むシリコーンゴムとを含む組成物。  【選択図】図１
2021516264.tif 000002
【特許請求の範囲】
【請求項１】
少なくとも以下の成分：
Ａ）オレフィンマルチブロックコポリマーと、
Ｂ）ペンダントビニル基を含み、任意選択で末端ビニル基を含むシリコーンゴムと、を含む組成物。
【請求項２】
前記シリコーンゴムが、２００，０００ｇ／モル以上の重量平均分子量（Ｍｗ）を有する、請求項１に記載の組成物。
【請求項３】
前記シリコーンゴムが、以下のｉ）から選択される１つ以上の構造、および任意選択で以下のｉｉ）から選択される１つ以上の構造：
ｉ）−Ｏ−［Ｓｉ（Ｒ）（ＣＨ＝ＣＨ２）］−［Ｓｉ（Ｒ’）（Ｒ’’）］−Ｏ−（式中、Ｒ、Ｒ’およびＲ’’は、それぞれ独立して、アルキル基、さらにＣ１−Ｃ６アルキル基であり、Ｒ、Ｒ’およびＲ’’は、すべて同じアルキル基であってもよい）、
ｉｉ）Ｈ２Ｃ＝ＣＨ−［Ｓｉ（ＲＩＶ）（ＲＶ）］−Ｏ−（式中、ＲＩＶおよびＲＶは、それぞれ独立して、アルキル基、さらにＣ１−Ｃ６アルキル基であり、ＲＩＶおよびＲＶは、同じアルキル基であってもよい）、を含む、請求項１または２に記載の組成物。
【請求項４】
前記シリコーンゴムが、ペンダントビニル基および末端ビニル基を含む、請求項１〜３のいずれか一項に記載の組成物。
【請求項５】
前記オレフィン／アルファ−オレフィンブロックコポリマーが、０．８６６ｇ／ｃｃ〜０．８８７ｇ／ｃｃの密度を有する、請求項１〜４のいずれか一項に記載の組成物。
【請求項６】
前記オレフィン／アルファ−オレフィンブロックコポリマーが、０．５〜５．０ｇ／１０分（１９０℃および２．１６ｋｇ）のメルトインデックス（Ｉ２）を有する、請求項１〜５のいずれか一項に記載の組成物。
【請求項７】
前記オレフィンマルチブロックコポリマーが、エチレン／α−オレフィンマルチブロックコポリマーである、請求項１〜６のいずれか一項に記載の組成物。
【請求項８】
前記組成物が、成分Ａおよび成分Ｂの重量に基づいて、１０重量％〜３０重量％の成分Ｂを含む、請求項１〜７のいずれか一項に記載の組成物。
【請求項９】
請求項１〜８のいずれか一項に記載の組成物から形成された少なくとも１つの成分を含む物品。
【請求項１０】
前記物品が、発泡体である、請求項９に記載の物品。
【発明の詳細な説明】
【発明の概要】
【発明が解決しようとする課題】
【０００１】
オレフィンブロックコポリマー（ＯＢＣ）を使用して、軽量の靴のミッドソールを形成することができる。ユニットソール発泡体として使用する場合、ポリマー組成物は、良好な耐摩耗性と良好なウェットトラクション（高いウェット摩擦係数（ウェットＣＯＦ））を有している必要がある。耐摩耗性を向上させるためにポリジメチルシロキサンを使用できるが、ウェットＣＯＦは通常減少し、ウェットトラクションは低下する。発泡性組成物および／または他のエラストマー組成物は、以下の参考文献に記載されている：ＵＳ６７６７９３１、ＵＳ２０１１／０１７８１９５、ＵＳ２０１５／０１６６７５５、ＵＳ２０１６／０１６００３７、ＫＲ１０７５０７０Ｂ１（要約書）、ＵＳ７６７１１０６、ＵＳ６０１３２１７、ＵＳ２０１２／０３２２９０５、ＪＰ３６６５４４６Ｂ２（要約書）、ＣＮ１０５６７０１９９Ａ（要約書）、ＣＮ１０３７０９５８１Ｂ（要約書）。しかしながら、良好な耐摩耗性および良好なウェットＣＯＦを提供する新しいポリマー組成物が必要とされている。圧縮永久歪み、弾性および引張強度などの良好な機械的特性を有するそのような組成物がさらに必要とされている。これらの必要性は、以下の発明によって満たされた。
【課題を解決するための手段】
【０００２】
少なくとも以下の成分を含む組成物であって、
Ａ）オレフィンマルチブロックコポリマーと、
Ｂ）ペンダントビニル基を含み、任意選択で末端ビニル基を含むシリコーンゴムと、を含む、組成物。
【図面の簡単な説明】
【０００３】
【図１】図１は、Ｂｕｎ発泡体から切り取った様々な試料の概略図を図示する。
【図２】図２は、比較例２（左端）、比較例３（中央）、および本発明の例１（右端）のＳＥＭ画像を図示する。
【発明を実施するための形態】
【０００４】
ＯＢＣ／シリコーンゴム組成物は、ユニットソール発泡体用途向けに発見された。これらの組成物は、発泡中に優れた架橋機構を提供し、ウェットＣＯＦを大幅に低減させることなく、良好な（低いＤＩＮ）耐摩耗性を有する発泡体をもたらすことが発見された。これらの組成物は、圧縮永久歪み、弾性および引張強度などの良好な機械的特性を有することも発見された。また、シリコーンゴムの添加は、射出発泡用途で使用される場合、組成物の加工性に役立ち得る。
【０００５】
上述したように、少なくとも以下の成分を含む組成物であって、
Ａ）オレフィンマルチブロックコポリマーと、
Ｂ）ペンダントビニル基を含み、任意選択で末端ビニル基を含むシリコーンゴムと、を含む組成物、を提供する。
【０００６】
本発明の組成物は、本明細書に記載の２つ以上の実施形態の組み合わせを含み得る。
【０００７】
本発明の各組成物は、本明細書に記載の２つ以上の実施形態の組み合わせを含んでもよい。
【０００８】
一実施形態、または本明細書に記載の２つ以上の実施形態の組み合わせでは、シリコーンゴムは、２００，０００ｇ／モル以上、または２５０，０００ｇ／モル以上、または３００，０００ｇ／モル以上、または３５０，０００ｇ／モル以上、または４００，０００ｇ／モル以上、または４５０，０００ｇ／モル以上、または５００，０００ｇ／モル以上の重量平均分子量（Ｍｗ）を有する。
【０００９】
一実施形態、または本明細書に記載の２つ以上の実施形態の組み合わせでは、シリコーンゴムは、以下のｉ）から選択される１つ以上の構造、および任意選択で以下のｉｉ）から選択される１つ以上の構造：
ｉ）−Ｏ−［Ｓｉ（Ｒ）（ＣＨ＝ＣＨ２）］−［Ｓｉ（Ｒ’）（Ｒ’’）］−Ｏ−（式中、Ｒ、Ｒ’およびＲ’’は、それぞれ独立して、アルキル基、さらにＣ１−Ｃ６アルキル基であり、Ｒ、Ｒ’およびＲ’’は、すべて同じアルキル基であってもよい）、
ｉｉ）Ｈ２Ｃ＝ＣＨ−［Ｓｉ（ＲＩＶ）（ＲＶ）］−Ｏ−（式中、ＲＩＶおよびＲＶは、それぞれ独立して、アルキル基、さらにＣ１−Ｃ６アルキル基であり、ＲＩＶおよびＲＶは、同じアルキル基であってもよい）、を含む。ここで、構造ｉ）は、シリコーンゴムポリマー分子の内部基を表し、この内部基は、各それぞれの酸素末端基でポリマー分子の追加部分に結合している。構造ｉｉ）は、シリコーンゴムポリマー分子の末端基を表し、この末端基は、酸素末端基でポリマー分子の追加部分に結合している。
【００１０】
一実施形態、または本明細書に記載の２つ以上の実施形態の組み合わせでは、ペンダントビニル基および末端ビニル基を含むシリコーンゴム。
【００１１】
一実施形態、または本明細書に記載の２つ以上の実施形態の組み合わせでは、シリコーンゴムは、ｉｉｉ）から選択される構造：
【化１】
2021516264.tif 000003
を含み、式中、ｐは１〜２０であり、ｑは２０００〜２００００である。ここで、構造ｉ）は、ペンダントビニル基および末端ビニル基の例を示す。上記の構造ｉｉｉ）では、ペンダントビニル基は、ポリマー鎖全体にランダムに分布し得る。
【００１２】
一実施形態、または本明細書に記載の２つ以上の実施形態の組み合わせでは、シリコーンゴムは、２５℃で１０６ｃＳｔ以上の粘度を有する。
【００１３】
一実施形態、または本明細書に記載の２つ以上の実施形態の組み合わせでは、シリコーンゴムは、シリコーンゴムの重量に基づいて、および１Ｈ  ＮＭＲによって決定されるものとして、０．１０モル％以上の全ビニル（ＣＨ２＝ＣＨ）の含有量を有する。
【００１４】
一実施形態、または本明細書に記載の２つ以上の実施形態の組み合わせでは、シリコーンゴムは、以下の構造ｉｖ）：
【化２】
2021516264.tif 000004
をさらに含み、式中、ｍは１〜２００００であり、ｎは１〜２００００であり、Ｒ１、Ｒ２、Ｒ３、Ｒ４は、それぞれ独立してアルキルであり、Ｒ１、Ｒ２、Ｒ３、Ｒ４は同じアルキルであってもよい。
【００１５】
シリコーンゴムは、本明細書に記載の２つ以上の実施形態の組み合わせを含んでもよい。
【００１６】
一実施形態、または本明細書に記載の２つ以上の実施形態の組み合わせでは、オレフィン／アルファ−オレフィンブロックコポリマーは、０．８６６ｇ／ｃｃ〜０．８８７ｇ／ｃｃ、または０．８６８ｇ／ｃｃ〜０．８８５ｇ／ｃｃ、または０．８７０ｇ／ｃｃ〜０．８８０ｇ／ｃｃ、または０．８７２ｇ／ｃｃ〜０．８８０ｇ／ｃｃ、または０．８７４ｇ／ｃｃ〜０．８８０ｇ／ｃｃ（１ｃｃ＝１ｃｍ３）の密度を有する。
【００１７】
一実施形態、または本明細書に記載の２つ以上の実施形態の組み合わせでは、オレフィン／アルファ−オレフィンブロックコポリマーは、０．５〜５．０ｇ／１０分、または１．０〜４．０ｇ／１０分、または１．０〜３．０ｇ／１０分、または１．０〜２．０ｇ／１０分（１９０℃および２．１６ｋｇ）のメルトインデックス（Ｉ２）を有する。
【００１８】
一実施形態では、オレフィンマルチブロックコポリマーは、１００℃〜１３５℃、さらには１１０℃〜１３０℃、さらには１１５℃〜１２５℃の溶融温度（Ｔｍ）を有する。
【００１９】
一実施形態では、オレフィンマルチブロックコポリマーは、エチレン／α−オレフィンマルチブロックコポリマーである。さらなる実施形態では、α−オレフィンは、Ｃ３−Ｃ８α−オレフィンであり、さらにＣ４−Ｃ８α−オレフィンである。
【００２０】
オレフィンマルチブロックコポリマーは、本明細書に記載の２つ以上の実施形態の組み合わせを含んでもよい。
【００２１】
一実施形態、または本明細書に記載の２つ以上の実施形態の組み合わせでは、組成物は、成分Ａおよび成分Ｂの重量に基づいて、７０重量％以上、または７５重量％以上、または８０重量％以上、または８５重量％以上、または９０重量％以上の成分Ａを含む。
【００２２】
一実施形態、または本明細書に記載の２つ以上の実施形態の組み合わせでは、組成物は、成分Ａおよび成分Ｂの重量に基づいて、１０〜３０重量％、または１５〜２０重量％の成分Ｂを含む。
【００２３】
一実施形態、または本明細書に記載の２つ以上の実施形態の組み合わせでは、組成物は、組成物の重量に基づいて、６０重量％以上、または６５重量％以上、または７０重量％以上、または７５重量％以上、８０重量％以上、または８５重量％以上、または９０重量％以上の成分Ａおよび成分Ｂを含む。
【００２４】
一実施形態、または本明細書に記載の２つ以上の実施形態の組み合わせでは、組成物は、充填剤をさらに含む。例えば、無機充填剤（例えば、炭酸カルシウム、タルク、シリカ）。
【００２５】
一実施形態、または本明細書に記載の２つ以上の実施形態の組み合わせでは、組成物は、ブロモブチルゴムをさらに含む。
【００２６】
一実施形態、または本明細書に記載の２つ以上の実施形態の組み合わせでは、組成物は、エチレン系ポリマーをさらに含む。さらなる実施形態では、エチレン系ポリマーは、ＬＤＰＥである。
【００２７】
一実施形態、または本明細書に記載の２つ以上の実施形態の組み合わせでは、組成物は、架橋剤（例えば、過酸化物またはトリアリルイソシアヌレート）をさらに含む。
【００２８】
一実施形態、または本明細書に記載の２つ以上の実施形態の組み合わせでは、組成物は、修飾アゾジカーボンアミド、ベンゼンスルホニルヒドラジド、ジニトロソペンタメチレンテトラミン、重炭酸ナトリウム、または炭酸アンモニウムなどのなどの発泡剤をさらに含む。
【００２９】
一実施形態、または本明細書に記載の２つ以上の実施形態の組み合わせでは、組成物は、発泡剤の１つ以上の活性剤（例えば、酸化亜鉛、ステアリン酸亜鉛）を含む。
【００３０】
一実施形態、または本明細書に記載の２つ以上の実施形態の組み合わせでは、組成物中に存在する成分Ａの量は、組成物中に存在する成分Ｂの量よりも多い。
【００３１】
一実施形態、または本明細書に記載の２つの以上の実施形態の組み合わせでは、組成物は、２２０ｍｍ３以下、または２１０ｍｍ３以下、または２００ｍｍ３以下の磨耗ＤＩＮ値を有する。一実施形態では、組成物は、１９０ｍｍ３以下、または１８０ｍｍ３以下、または１７０ｍｍ３以下、または１６０ｍｍ３以下、または１５０ｍｍ３以下の磨耗ＤＩＮ値を有する。一実施形態、または本明細書に記載の２つ以上の実施形態の組み合わせでは、組成物は、１２０ｍｍ３〜２００ｍｍ３、または１２０ｍｍ３〜１８０ｍｍ３、または１２０ｍｍ３〜１６０ｍｍ３の磨耗ＤＩＮ値を有する。
【００３２】
一実施形態では、組成物は、０．５００以上、または０．５１０以上、または０．５２０以上のウェットＣＯＦ値を有する。一実施形態、または本明細書に記載の２つ以上の実施形態の組み合わせでは、組成物は、０．５３０以上、または０．５４０以上、または０．５５０以上、または０．５６０以上、または０．５７０以上、または０．５８０以上、または０．５９０以上、または０．６００以上のウェットＣＯＦ値を有する。一実施形態、または本明細書に記載の２つ以上の実施形態の組み合わせでは、組成物は、０．５００〜０．６１０、または０．５２０〜０．６１０、または０．５３０〜０．６１０、または０．５４０〜０．６１０、または０．５５０〜０．６１０のウェットＣＯＦ値を有する。
【００３３】
一実施形態、または本明細書に記載の２つ以上の実施形態の組み合わせでは、組成物は、６６％以上、または６８％以上の弾性力を有する。一実施形態、または本明細書に記載の２つ以上の実施形態の組み合わせでは、組成物は、６５％〜７０％の弾性力を有する。
【００３４】
一実施形態、または本明細書に記載の２つ以上の実施形態の組み合わせでは、組成物は、２．５０ＭＰａ以上、または２．６０ＭＰａ以上、または２．７０ＭＰａ以上の引張強度を有する。一実施形態、または本明細書に記載の２つ以上の実施形態の組み合わせでは、組成物は、２．５０ＭＰａ〜３．２０ＭＰａ、または２．６０ＭＰａ〜３．２０ＭＰａ、または２．７０ＭＰａ〜３．２０ＭＰａの引張強度を有する。１
【００３５】
一実施形態、または本明細書に記載の２つ以上の実施形態の組み合わせでは、組成物は、２６％以下、または２４％以下、または２２％以下の圧縮永久歪み値を有する。一実施形態、または本明細書に記載の２つ以上の実施形態の組み合わせでは、組成物は、２０％〜２６％、または２０％〜２４％、または２０％〜２２％の圧縮永久歪み値を有する。
【００３６】
一実施形態、または本明細書に記載の２つ以上の実施形態の組み合わせでは、組成物は、６０％超の弾性力と、２００ｍｍ３未満のＤＩＮと、０．５５超のウェットＣＯＦを有する。
【００３７】
一実施形態、または本明細書に記載の２つ以上の実施形態の組み合わせでは、組成物は、組成物の重量に基づいて、１．００重量％以下、または０．５０重量％以下、または０．２０重量％以下、または０．１０重量％以下、または０．０５重量％以下のスチレンブロックコポリマーもしくはターポリマー（例えば、ＳＥＳ、ＳＢＳ、ＳＥＰなど）を含む。一実施形態、または本明細書に記載の２つ以上の実施形態の組み合わせでは、組成物は、スチレンブロックコポリマーまたはターポリマー（例えば、ＳＥＳ、ＳＢＳ、ＳＥＰなど）を含まない。
【００３８】
一実施形態、または本明細書に記載の２つ以上の実施形態の組み合わせでは、組成物は、組成物の重量に基づいて、１．００重量％以下、または０．５０重量％以下、または０．２０重量％以下、または０．１０重量％以下、または０．０５重量％以下のポリスチレンを含む。一実施形態では、組成物は、ポリスチレンを含まない。
【００３９】
一実施形態では、組成物は、組成物の重量に基づいて、５０重量％以下、または４０重量％以下、または３０重量％以下、または２０重量％以下、または１０重量％以下のＥＶＡを含む。
【００４０】
一実施形態、または本明細書に記載の２つ以上の実施形態の組み合わせでは、組成物は、組成物の重量に基づいて、１．００重量％以下、または０．５０重量％以下、または０．２０重量％以下、または０．１０重量％以下、または０．０５重量％以下のＥＶＡを含む。一実施形態では、組成物は、ＥＶＡを含まない。
【００４１】
一実施形態、または本明細書に記載の２つ以上の実施形態の組み合わせでは、組成物は、組成物の重量に基づいて、１．００重量％以下、または０．５０重量％以下、または０．２０重量％以下、または０．１０重量％以下、または０．０５重量％以下のポリアミドを含む。一実施形態では、組成物は、ポリイミドを含まない。
【００４２】
本発明の組成物は、本明細書に記載の２つ以上の実施形態の組み合わせを含み得る。
【００４３】
また、本明細書に記載の１つ以上の組成物の組成物から形成された少なくとも１つの成分を含む物品が提供される。さらなる実施形態では、物品は、発泡体であり、さらにユニットソール発泡体である。一実施形態では、発泡体は、０．２０〜０．３０ｇ／ｃｃ、または０．２２〜０．２８ｇ／ｃｃ、または０．２４〜０．２６ｇ／ｃｃの密度を有する。
【００４４】
物品は、本明細書に記載の２つ以上の実施形態の組み合わせを含んでもよい。
【００４５】
オレフィンマルチブロックコポリマー
本組成物は、オレフィンマルチブロックコポリマーまたはオレフィンブロックコポリマーを含む。本明細書で使用される場合、「オレフィンブロックコポリマー」（またはＯＢＣ）とは、マルチブロックまたはセグメント化コポリマーであり、線状に結合された２つ以上の化学的に違う領域またはセグメント（「ブロック」と称される）を含むものであり、すなわち、ペンダントまたはグラフトされた様式ではなく、重合エチレン性官能基に関して端から端まで結合されている化学的に区別された単位を含むポリマーである。特定の実施形態では、ブロックは、そこに組み込まれるコモノマーの量またはタイプ、密度、結晶化度の量、そのような組成のポリマーに起因する結晶のサイズ、タクチシティのタイプもしくは程度（アイソタクチックまたはシンジオタクチック）、部位規則性もしくは部位不規則性、長鎖分岐もしくは超分岐を含む分岐の量、均質性、または任意の他の化学的もしくは物理的特性においても異なる。オレフィンブロックコポリマーは、コポリマーの独自のプロセス作成による、多分散性インデックス（ＰＤＩまたはＭｗ／Ｍｎ）の独自の分布、ブロック長の分布、および／またはブロック数の分布によって特徴付けられる。より具体的には、連続プロセスで生成される場合、ＯＢＣの実施形態は、１．７〜８、または１．７〜３．５、または１．７〜２．５、および１．８〜２．５、または１．８〜２．１の範囲のＰＤＩを有してもよい。バッチプロセスまたはセミバッチプロセスで生成される場合、ＯＢＣの実施形態は、１．０〜２．９、または１．３〜２．５、または１．４〜２．０、または１．４〜１．８の範囲のＰＤＩを有してもよい。
【００４６】
一実施形態では、ＯＢＣは、エチレン／α−オレフィンマルチブロックコポリマーである。エチレン／α−オレフィンマルチブロックコポリマーは、エチレンに由来する単位の過半数のモル分率を含み、エチレンは、少なくとも５０モル％、または少なくとも６０モル％、または少なくとも７０モル％、または少なくとも８０モル％を含み、残りのマルチブロックコポリマーはコモノマーを含む。エチレン／α−オレフィンマルチブロックコポリマーは、化学的または物理的特性（ブロックインターポリマー）において異なる２つ以上の重合モノマー単位の複数（すなわち、２以上）のブロックまたはセグメントによって特徴付けられる、重合形態においてエチレンおよび共重合性α−オレフィンコモノマーをさらに含み、マルチブロックコポリマーである。いくつかの実施形態では、マルチブロックコポリマーは、以下の式によって表され得る：
（ＡＢ）ｎ、
式中、ｎは、少なくとも１であり、好ましくは１より大きい整数であり、例えば、２、３、４、５、１０、１５、２０、３０、４０、５０、６０、７０、８０、９０、１００、またはそれ以上であり、「Ａ」は、ハードブロックまたはセグメントを表し、「Ｂ」は、ソフトブロックまたはセグメントを表す。ＡおよびＢは、分岐状または星状ではなく、線状に結合している。「ハード」セグメントは、いくつかの実施形態では、エチレンが９５重量パーセント超の量で存在し、他の実施形態では、９８重量パーセント超の量で存在する、重合単位のブロックを指す。言い換えると、ハードセグメント中のコモノマー含有量は、いくつかの実施形態では、５重量パーセント未満であり、他の実施形態では、ハードセグメントの総重量の２重量パーセント未満である。いくつかの実施形態では、ハードセグメントは、すべてまたは実質的にすべてのエチレンを含む。
【００４７】
一方、「ソフト」セグメントは、コモノマー含有量は、いくつかの実施形態では、ソフトセグメントの総重量の５重量パーセント超であり、様々な他の実施形態では、８重量パーセント超、１０重量パーセント超、または１５重量パーセント超である、重合単位のブロックを指す。いくつかの実施形態では、様々な他の実施形態において、ソフトセグメント中のコモノマー含有量は、２０重量パーセント超、２５重量パーセント超、３０重量パーセント超、３５重量パーセント超、４０重量パーセント超、４５重量パーセント超、５０重量パーセント超、または６０重量パーセント超であってもよい。
【００４８】
２つ以上のモノマーから形成されたそれぞれの識別可能なセグメントまたはブロックが、単一のポリマー鎖に結合されているため、ポリマーは、標準的な選択的抽出技術を用いて完全に分画され得ない。例えば、比較的結晶質である領域（高密度セグメント）および比較的非結晶質である領域（低密度セグメント）を含有するポリマーは、異なる溶媒を用いて選択的に抽出または分画され得ない。一実施形態では、ジアルキルエーテルまたはアルカン溶媒のいずれかを使用して抽出可能なポリマーの量は、総ポリマー重量の１０パーセント未満、または７パーセント未満、または５パーセント未満、または２パーセント未満である。
【００４９】
さらに、本明細書で開示されるＯＢＣは、ポアソン分布ではなく、Ｓｃｈｕｌｚ−Ｆｌｏｒｙ分布に適合するＰＤＩを有する。本ＯＢＣは、米国特許第７，８５８，７０６号および米国特許第７，６０８，６６８号に記載される重合プロセスによって生成され、それは、多分散ブロック分布ならびにブロックサイズの多分散分布の両方を有する生成物をもたらす。これにより、識別可能な物理的特性を有するＯＢＣ生成物の形成が生じる。多分散ブロック分布の理論的な利点は、以前にモデル化され、Ｐｏｔｅｍｋｉｎ，Ｐｈｙｓｉｃａｌ  Ｒｅｖｉｅｗ  Ｅ（１９９８）５７（６），ｐｐ．６９０２−６９１２，ａｎｄ  Ｄｏｂｒｙｎｉｎ，Ｊ．Ｃｈｅｍ．Ｐｈyｓ．（１９９７）１０７（２１），ｐｐ９２３４−９２３８で考察されている。
【００５０】
一実施形態では、オレフィンブロックコポリマーは、エチレン／α−オレフィンマルチブロックコポリマーである。一実施形態では、エチレン／α−オレフィンマルチブロックコポリマーは、０．８６〜０．８９ｇ／ｃｃ、さらには０．８７〜０．８８ｇ／ｃｃ（１ｃｃ＝１ｃｍ３）の密度を有する。
【００５１】
一実施形態では、エチレン／α−オレフィンマルチブロックコポリマーは、（Ａ）として、１．７〜３．５のＭｗ／Ｍｎ、少なくとも１つの摂氏での融点Ｔｍ、およびグラム／立方センチメートルでの密度ｄを有するものとして定義され、ここで、Ｔｍおよびｄの数値は、以下の関係に対応する。
Ｔｍ＞−２００２．９＋４５３８．５（ｄ）−２４２２．２（ｄ）２
【００５２】
一実施形態では、エチレン／α−オレフィンマルチブロックコポリマーは、（Ａ）として、１．７〜３．５のＭｗ／Ｍｎ、少なくとも１つの摂氏での融点Ｔｍ、およびグラム／立方センチメートルでの密度ｄを有するものとして定義され、ここで、Ｔｍおよびｄの数値は、以下の関係に対応する。
Ｔｍ＞−２００２．９＋４５３８．５（ｄ）−２４２２．２（ｄ）２
式中、ｄは、０．８６６ｇ／ｃｃまたは０．８７ｇ／ｃｃ〜０．８９ｇ／ｃｃまたは０．９１ｇ／ｃｃまたは０．９３ｇ／ｃｃであり、Ｔｍは、１１３℃または１１５℃または１１７℃または１１８℃〜１２０℃または１２５℃または１３０℃である。
【００５３】
一実施形態では、エチレン／α−オレフィンマルチブロックコポリマーは、（Ｂ）として、１．７〜３．５のＭｗ／Ｍｎを有するものとして定義され、Ｊ／ｇでの融解熱ΔＨと、最高ＤＳＣピークと最高結晶化温度分析分留（「ＣＲＹＳＴＡＦ」）ピークとの間の温度差として定義される、摂氏でのデルタ量ΔＴと、によって特徴付けられ、ここで、ΔＴおよびΔＨの数値は、以下の関係を有する。
ΔＨがゼロより大きく、最大１３０Ｊ／ｇの場合、ΔＴ＞−０．１２９９（ΔＨ）＋６２．８１、
ΔＨが１３０Ｊ／ｇより大きい場合、ΔＴ≧４８℃、
ここで、ＣＲＹＳＴＡＦピークは、累積ポリマーの少なくとも５パーセントを使用して決定され、ポリマーの５パーセント未満が同定可能なＣＲＹＳＴＡＦピークを有する場合、ＣＲＹＳＴＡＦ温度が、３０℃である。
【００５４】
一実施形態では、エチレン／α−オレフィンマルチブロックコポリマーは、（Ｃ）として、エチレン／α−オレフィンインターポリマーの圧縮成形フィルムで測定した３００パーセント歪みおよび１サイクルでの、パーセントでの弾性回復率Ｒｅ、ならびにグラム／立方センチメートルでの密度ｄを有するものとして定義され、ここで、エチレン／α−オレフィンインターポリマーが架橋相を実質的に有しない場合、Ｒｅおよびｄの数値は、以下の関係を満たす。
Ｒｅ＞１４８１−１６２９（ｄ）
【００５５】
一実施形態では、エチレン／α−オレフィンマルチブロックコポリマーは、（Ｄ）として、同じ温度間で溶出する同等のランダムエチレンインターポリマー画分のものよりも少なくとも５パーセント超のモルコモノマー含有量を有する画分という点で特徴付けられる、ＴＲＥＦを使用して分画されるときに、４０℃〜１３０℃で溶出する、分子量画分を有するものとして定義され、ここで、該同等のランダムエチレンインターポリマーは、同じコモノマー（複数可）を有し、およびエチレン／α−オレフィンインターポリマーのものの１０パーセント以内のメルトインデックス、密度、モルコモノマー含有量（ポリマー全体に基づいて）を有する。
【００５６】
一実施形態では、エチレン／α−オレフィンマルチブロックコポリマーは、（Ｅ）として、２５℃での貯蔵弾性率Ｇ’（２５℃）および１００℃での貯蔵弾性率Ｇ’（１００℃）を有するものとして定義され、ここで、Ｇ’（２５℃）のＧ’（１００℃）に対する比率は、約１：１〜約９：１の範囲にある。
【００５７】
一実施形態では、エチレン／α−オレフィンマルチブロックコポリマーは、（Ｆ）として、少なくとも０．５で最大約１のブロックインデックスおよび約１．３超の分子量分布Ｍｗ／Ｍｎを有する画分という点で特徴付けられる、ＴＲＥＦを使用して分画されるときに、４０℃〜１３０℃で溶出する、分子画分を有するものとして定義される。さらなる実施形態では、エチレン／α−オレフィンマルチブロックコポリマーは、約３．５以下の分子量分布Ｍｗ／Ｍｎを有する。
【００５８】
一実施形態では、エチレン／α−オレフィンマルチブロックコポリマーは、（Ｇ）として、ゼロ超で最大約１．０の平均ブロックインデックスおよび約１．３超の分子量分布Ｍｗ／Ｍｎを有するものとして定義される。
【００５９】
エチレン／α−オレフィンマルチブロックコポリマーは、上記の特性（Ａ）〜（Ｇ）の任意の組み合わせを有してもよい。
【００６０】
適切なコモノマーの例として、プロピレン、１−ブテン、１−ペンテン、３−メチル−ｌ−ブテン、１−ヘキセン、４−メチル−１−ペンテン、３−メチル−１−ペンテン、１−オクテン、１−デセン、１−ドデセン、１−テトラデセン、１−ヘキサデセン、１−オクタデセン、および１−エイコセンなどの３〜３０個の炭素原子の直鎖／分岐α−オレフィン；シクロペンテン、シクロヘプテン、ノルボルネン、５−メチル−２−ノルボルネン、テトラシクロドデセン、および２−メチル−１，４，５，８−ジメタノ−１，２，３，４，４ａ，５，８，８ａ−オクタヒドロナフタレンなどの３〜３０個または３〜２０個の炭素原子のシクロオレフィン；ブタジエン、イソプレン、４−メチル−１，３−ペンタジエン、１，３−ペンタジエン、１，４−ペンタジエン、１，５−ヘキサジエン、１，４−ヘキサジエン、１，３−ヘキサジエン、１，３−オクタジエン、１，４−オクタジエン、１，５−オクタジエン、１，６−オクタジエン、１，７−オクタジエン、エチリデンノルボルネン、ビニルノルボルネン、ジシクロペンタジエン、７−メチル−１，６−オクタジエン、４−エチリデン−８−メチル−１，７−ノナジエン、および５，９−ジメチル−１，４，８−デカトリエンなどのジ−およびポリオレフィン；ならびに３−フェニルプロペン、４−フェニルプロペン、１，２−ジフルオロエチレン、テトラフルオロエチレン、および３，３，３−トリフルオロ−１−プロペンが挙げられる。
【００６１】
一実施形態では、エチレン／α−オレフィンマルチブロックコポリマー中のコモノマーは、プロピレン、ブテン、ヘキセン、またはオクテンから選択される。
【００６２】
一実施形態では、エチレン／α−オレフィンマルチブロックコポリマーは、スチレンを除外する。
【００６３】
一実施形態では、エチレン／α−オレフィンマルチブロックコポリマーは、エチレン／オクテンマルチブロックコポリマーである。さらなる実施形態では、エチレン／オクテンマルチブロックコポリマーは、０．８６〜０．８９ｇ／ｃｃ（１ｃｃ＝１ｃｍ３）の密度を有する。
【００６４】
一実施形態では、エチレン／オクテンマルチブロックコポリマーのソフトセグメントは、オクテンに由来する、５モル％、もしくは７モル％、もしくは９モル％、もしくは１１モル％、もしくは１３モル％、もしくは１５モル％〜１８モル％、もしくは２０モル％単位を含む。エチレン／オクテンマルチブロックコポリマーは、０．８６６ｇ／ｃｃ〜０．８８７ｇ／ｃｃの密度を有する。エチレン／オクテンマルチブロックコポリマーは、０．５ｇ／１０分、もしくは５．０ｇ／１０分、もしくは１０ｇ／１０分、もしくは１５ｇ／１０分〜２０ｇ／１０分、もしくは２５ｇ／１０分、もしくは３０ｇ／１０分のメルトインデックス（ＭＩ）を有する。
【００６５】
一実施形態では、ＯＢＣは、以下の特性のうちの１つ、いくつか、またはすべてを有するエチレン／オクテンマルチブロックコポリマーである：０．８６６ｇ／ｃｃ〜０．８８０ｇ／ｃｃの密度、０．５ｇ／１０分〜１０ｇ／１０分のメルトインデックス、１００℃〜１３０℃または１１０℃〜１２５℃の溶融温度。
【００６６】
オレフィンマルチブロックコポリマーは、ＩＮＦＵＳＥ  Ｏｌｅｆｉｎ  Ｂｌｏｃｋ  Ｃｏｐｏｌｙｍｅｒｓの名称でＴｈｅ  Ｄｏｗ  Ｃｈｅｍｉｃａｌ  Ｃｏｍｐａｎｙから入手できる。
【００６７】
オレフィンブロックコポリマーは、本明細書に記載の２つ以上の実施形態の組み合わせを含んでもよい。エチレン／α−オレフィンマルチブロックコポリマーは、本明細書に記載される２つ以上の実施形態の組み合わせを含んでもよい。
【００６８】
添加剤
本組成物は、１種以上の添加剤を含み得る。添加剤としては、酸化防止剤、紫外線吸収剤、帯電防止剤、顔料、粘度調整剤、粘着防止剤、剥離剤、充填剤、摩擦係数（ＣＯＦ）調整剤、誘導加熱粒子、臭気調整剤／吸収剤、およびそれらの任意の組み合わせが挙げられるが、これらに限定されない。
【００６９】
一実施形態では、組成物は、組成物の重量に基づいて以下を含む：５０〜９５重量％のオレフィンマルチブロックコポリマー、５〜５０重量％のシリコーンゴム、０〜１０重量％のブロモブチルゴム、０．１〜１０重量％の架橋剤、０．１〜１０重量％の発泡剤、０〜５重量％の１つ以上の活性剤、および０〜１０重量％の無機充填剤。
【００７０】
いくつかの実施形態の要約
１）少なくとも以下の成分：
Ａ）オレフィンマルチブロックコポリマー、
Ｂ）ペンダントビニル基を含み、任意選択で末端ビニル基を含むシリコーンゴム、を含む組成物。
【００７１】
２）シリコーンゴムが、２００，０００ｇ／モル以上、または２５０，０００ｇ／モル以上、または３００，０００ｇ／モル以上、または３５０，０００ｇ／モル以上、または４００，０００ｇ／モル以上、または４５０，０００ｇ／モル以上、または５００，０００ｇ／モル以上の重量平均分子量（Ｍｗ）を有する、１に記載の組成物。
【００７２】
３）シリコーンゴムが、ｉ）から選択される１つ以上の構造、および任意選択で以下のｉｉ）から選択される１つ以上の構造：
ｉ）−Ｏ−［Ｓｉ（Ｒ）（ＣＨ＝ＣＨ２）］−［Ｓｉ（Ｒ’）（Ｒ’’）］−Ｏ−（式中、Ｒ、Ｒ’およびＲ’’は、それぞれ独立して、アルキル基、さらにＣ１−Ｃ６アルキル基であり、Ｒ、Ｒ’およびＲ’’は、すべて同じアルキル基であってもよい）、
ｉｉ）Ｈ２Ｃ＝ＣＨ−［Ｓｉ（ＲＩＶ）（ＲＶ）］−Ｏ−（式中、ＲＩＶおよびＲＶは、それぞれ独立して、アルキル基、さらにＣ１−Ｃ６アルキル基であり、ＲＩＶおよびＲＶは、同じアルキル基であってもよい）を含む、１または２に記載の組成物。ここで、構造ｉ）は、シリコーンゴムポリマー分子の内部基を表し、この内部基は、各それぞれの酸素末端基でポリマー分子の追加部分に結合している。構造ｉｉ）は、シリコーンゴムポリマー分子の末端基を表し、この末端基は、酸素末端基でポリマー分子の追加部分に結合している。
【００７３】
４）シリコーンゴムが、ペンダントビニル基および末端ビニル基を含む、１〜３のいずれか１つに記載の組成物。
【００７４】
５）シリコーンゴムが、ｉｉｉ）から選択される構造：
【化３】
2021516264.tif 000005
を含み、式中、ｐは１〜２０であり、ｑは２０００〜２００００である、１〜４のいずれか１つに記載の組成物。ここで、構造ｉ）は、ペンダントビニル基および末端ビニル基の例を示す。上記の構造ｉｉｉ）では、ペンダントビニル基は、ポリマー鎖全体にランダムに分布し得る。
【００７５】
６）シリコーンゴムが、２５℃で１０６ｃＳｔ以上の粘度を有する、１〜５のいずれか１つに記載の組成物。
【００７６】
７）シリコーンゴムが、シリコーンゴムの重量に基づいて、および１Ｈ  ＮＭＲによって決定されるものとして、０．１０モル％以上の全ビニル（ＣＨ２＝ＣＨ）含有量を有する、１〜６のいずれか１つに記載の組成物。
【００７７】
８）シリコーンゴムが、以下の構造ｉｖ）：
【化４】
2021516264.tif 000006
をさらに含み、式中、ｍは１〜２００００であり、ｎは１〜２００００であり、Ｒ１、Ｒ２、Ｒ３、Ｒ４は、それぞれ独立して、アルキルであり、Ｒ１、Ｒ２、Ｒ３、Ｒ４は同じアルキルであってもよい、１〜７のいずれか１つに記載の組成物。
【００７８】
９）オレフィン／アルファ−オレフィンブロックコポリマーが、０．８６６ｇ／ｃｃ〜０．８８７ｇ／ｃｃ、または０．８６８ｇ／ｃｃ〜０．８８５ｇ／ｃｃ、または０．８７０ｇ／ｃｃ〜０．８８０ｇ／ｃｃ、または０．８７２ｇ／ｃｃ〜０．８８０ｇ／ｃｃ、または０．８７４ｇ／ｃｃ〜０．８８０ｇ／ｃｃ（１ｃｃ＝１ｃｍ３）の密度を有する、１〜８のいずれかに記載の１つの組成物。
【００７９】
１０）オレフィン／アルファ−オレフィンブロックコポリマーが、０．５〜５．０ｇ／１０分、または１．０〜４．０ｇ／１０分、または１．０〜３．０ｇ／１０分、または１．０〜２．０ｇ／１０分（１９０℃および２．１６ｋｇ）のメルトインデックス（Ｉ２）を有する、１〜９のいずれかの１つに記載の組成物。
【００８０】
１１）オレフィンマルチブロックコポリマーが、
１００℃〜１３５℃、さらには１１０℃〜１３０℃、さらには１１５℃〜１２５℃の溶融温度（Ｔｍ）を有する、１〜１０のいずれかの１つに記載の組成物。
【００８１】
１２）オレフィンマルチブロックコポリマーが、エチレン／α−オレフィンマルチブロックコポリマーである、１〜１１のいずれか１つに記載の組成物。さらなる実施形態では、α−オレフィンは、Ｃ３−Ｃ８  α−オレフィンであり、さらにＣ４−Ｃ８  α−オレフィンである。
【００８２】
１３）組成物が、成分Ａおよび成分Ｂの重量に基づいて、７０重量％以上、または７５重量％以上、または８０重量％以上、または８５重量％以上、または９０重量％以上の成分Ａを含む、１〜１２のいずれか１つに記載の組成物。
【００８３】
１４）組成物が、成分Ａおよび成分Ｂの重量に基づいて、１０〜３０重量％、または１５〜２０重量％の成分Ｂを含む、１〜１３のいずれか１つに記載の組成物。
【００８４】
１５）組成物が、組成物の重量に基づいて、６０重量％以上、または６５重量％以上、または７０重量％以上、または７５重量％以上、または８０重量％以上、８５重量％以上、または９０重量％以上の成分Ａおよび成分Ｂを含む、１〜１４のいずれか１つに記載の組成物。
【００８５】
１６）組成物が、充填剤をさらに含む、１〜１５のいずれか１つに記載の組成物。例えば、無機充填剤（例えば、炭酸カルシウム、タルク、シリカ）。
【００８６】
１７）組成物が、ブロモブチルゴムをさらに含む、１〜１６のいずれか１つに記載の組成物。
【００８７】
１８）組成物が、エチレン系ポリマーをさらに含む、１〜１７のいずれか１つに記載の組成物。さらなる実施形態では、エチレン系ポリマーは、ＬＤＰＥである。
【００８８】
１９）組成物が、架橋剤（例えば、過酸化物またはトリアリルイソシアヌレート）をさらに含む、１〜１８のいずれか１つに記載の組成物。
【００８９】
２０）組成物が、修飾アゾジカーボンアミド、ベンゼンスルホニルヒドラジド、ジニトロソペンタメチレンテトラミン、重炭酸ナトリウム、または炭酸アンモニウムなどのなどの発泡剤をさらに含む、１〜１９のいずれか１つに記載の組成物。
【００９０】
２１）組成物が、発泡剤の１つ以上の活性剤（例えば、酸化亜鉛、ステアリン酸亜鉛）を含む、１〜２０のいずれか１つに記載の組成物。
【００９１】
２２）組成物中に存在する成分Ａの量が、組成物中に存在する成分Ｂの量より多い、１〜２１のいずれか１つに記載の組成物。
【００９２】
２３）組成物が、２２０ｍｍ３以下、または２１０ｍｍ３以下、または２００ｍｍ３以下の磨耗ＤＩＮ値を有する、１〜２２のいずれか１つに記載の組成物。一実施形態では、組成物は、１９０ｍｍ３以下、または１８０ｍｍ３以下、または１７０ｍｍ３以下、または１６０ｍｍ３以下、または１５０ｍｍ３以下の磨耗ＤＩＮ値を有する。
【００９３】
２４）組成物が、１２０ｍｍ３〜２００ｍｍ３、または１２０ｍｍ３〜１８０ｍｍ３、または１２０ｍｍ３〜１６０ｍｍ３の磨耗ＤＩＮ値を有する、１〜２３のいずれか１つに記載の組成物。
【００９４】
２５）組成物が、０．５００以上、または０．５１０以上、または０．５２０以上のウェットＣＯＦ値を有する、１〜２４のいずれか１つに記載の組成物。
【００９５】
２６）組成物が、０．５３０以上、または０．５４０以上、または０．５５０以上、または０．５６０以上、または０．５７０以上、または０．５８０以上、または０．５９０以上、または０．６００以上のウェットＣＯＦ値を有する、１〜２５のいずれか１つに記載の組成物。
【００９６】
２７）組成物が、０．５００〜０．６１０、または０．５２０〜０．６１０、または０．５３０〜０．６１０、または０．５４０〜０．６１０、または０．５５０〜０．６１０のウェットＣＯＦ値を有する、１〜２６のいずれか１つに記載の組成物。
【００９７】
２８）組成物が、６６％以上、または６８％以上の弾性力を有する、１〜２７のいずれか１つに記載の組成物。
【００９８】
２９）組成物が、６５％〜７０％の弾性力を有する、１〜２８のいずれか１つに記載の組成物。
【００９９】
３０）組成物が、２．５０ＭＰａ以上、または２．６０ＭＰａ以上、または２．７０ＭＰａ以上の引張強度を有する、１〜２９のいずれか１つに記載の組成物。
【０１００】
３１）組成物が、２．５０ＭＰａ〜３．２０ＭＰａ、または２．６０ＭＰａ〜３．２０ＭＰａ、または２．７０ＭＰａ〜３．２０ＭＰａの引張強度を有する、１〜３０のいずれか１つに記載の組成物。
【０１０１】
３２）組成物が、２６％以下、または２４％以下、または２２％以下の圧縮永久歪み値を有する、１〜３１のいずれか１つに記載の組成物。
【０１０２】
３３）組成物が、２０％〜２６％、または２０％〜２４％、または２０％〜２２％の圧縮永久歪み値を有する、１〜３２のいずれか１つに記載の組成物。
【０１０３】
３４）組成物が、６０％超の弾性力、２００ｍｍ３未満のＤＩＮ、および０．５５超のウェットＣＯＦを有する、１〜３３のいずれか１つに記載の組成物。
【０１０４】
３５）組成物が、組成物の重量に基づいて、１．００重量％以下、または０．５０重量％以下、または０．２０重量％以下、または０．１０重量％以下、または０．０５重量％以下のスチレンブロックコポリマーもしくはターポリマー（例えば、ＳＥＳ、ＳＢＳ、ＳＥＰなど）を含む、１〜３４のいずれか１つに記載の組成物。
【０１０５】
３６）組成物が、スチレンブロックコポリマーまたはターポリマー（例えば、ＳＥＳ、ＳＢＳ、ＳＥＰなど）を含まない、１〜３５のいずれか１つに記載の組成物。
【０１０６】
３７）組成物が、組成物の重量に基づいて、１．００重量％以下、または０．５０重量％以下、または０．２０重量％以下、または０．１０重量％以下、または０．０５重量％以下のポリスチレンを含む、１〜３６のいずれか１つに記載の組成物。
【０１０７】
３８）組成物が、ポリスチレンを含まない、１〜３７のいずれか１つに記載の組成物。
【０１０８】
３９）組成物が、組成物の重量に基づいて、５０重量％以下、または４０重量％以下、または３０重量％以下、または２０重量％以下、または１０重量％以下のＥＶＡを含む、１〜３８のいずれか１つに記載の組成物。
【０１０９】
４０）組成物が、組成物の重量に基づいて、１．００重量％以下、または０．５０重量％以下、または０．２０重量％以下、または０．１０重量％以下、または０．０５重量％以下のＥＶＡを含む、１〜３９のいずれか１つに記載の組成物。
【０１１０】
４１）組成物が、ＥＶＡを含まない、１〜４０のいずれか１つに記載の組成物。
【０１１１】
４２）組成物が、組成物の重量に基づいて、１．００重量％以下、または０．５０重量％以下、または０．２０重量％以下、または０．１０重量％以下、または０．０５重量％以下のポリイミドを含む、１〜４１のいずれか１つに記載の組成物。
【０１１２】
４３）組成物が、ポリアミドを含まない、１〜４２のいずれか１つに記載の組成物。
【０１１３】
４４）シリコーンゴムが、室温（２３℃）で液体ではない、１〜４３のいずれか１つに記載の組成物。
【０１１４】
４５）シリコーンゴムが、室温（２３℃）で固体である、１〜４４のいずれか１つに記載の組成物。
【０１１５】
４６）１〜４５のいずれか１つに記載の組成物から形成された少なくとも１つの成分を含む物品。
【０１１６】
４７）物品が、発泡体であり、さらにユニットソール発泡体である、４６に記載の物品。
【０１１７】
４８）発泡体が、０．２０〜０．３０ｇ／ｃｃ、または０．２２〜０．２８ｇ／ｃｃ、または０．２４〜０．２６ｇ／ｃｃの密度を有する、４６に記載の物品。
【０１１８】
定義
文脈から暗黙的または当技術分野で慣例であると明示されていない限り、すべての部およびパーセントは重量に基づいており、すべての試験方法は本開示の提出日現在のものである。
【０１１９】
本明細書で使用される「組成物」という用語は、組成物を含む材料（複数可）、ならびに組成物の材料から形成された反応物、および分解物を含む。
【０１２０】
「〜を含む（ｃｏｍｐｒｉｓｉｎｇ）」という用語、およびそれらの派生語は、同じものが本明細書に開示されているか否かにかかわらず、任意の追加の成分、ステップ、または手順の存在を除外することを意図するものではない。いかなる疑いも避けるために、「〜を含む（ｃｏｍｐｒｉｓｉｎｇ）」という用語を使用して特許請求される全ての組成物は、矛盾する記述がない限り、ポリマー性かまたは別様かにかかわらず、いずれの追加の添加剤、補助剤、または化合物を含み得る。対照的に、「本質的に〜からなる（ｃｏｎｓｉｓｔｉｎｇ  ｅｓｓｅｎｔｉａｌｌｙ  ｏｆ）」という用語は、操作性に必須ではないものを除いて、あらゆる後続の記載の範囲から、任意の他の成分、ステップ、または手順を除外する。「〜からなる」という用語は、具体的に描写または列挙されていない任意の構成成分、ステップ、または手順を除外する。
【０１２１】
本明細書で使用される「ポリマー」という語は、同じ種類かまたは異なる種類のモノマーを重合することにより調製されるポリマー化合物を指す。したがって、ポリマーという一般的な用語は、ホモポリマーという用語（微量の不純物がポリマー構造に組み込まれ得るという理解の下に、唯一の種類のモノマーから調製されるポリマーを指すために用いられる）、および本明細書において以下に定義されるようなインターポリマーという用語を包含する。微量の不純物は、ポリマーにおよび／またはポリマー内に組み込まれる場合がある。
【０１２２】
本明細書で使用される「インターポリマー」という用語は、少なくとも２つの異なる種類のモノマーの重合により調製されるポリマーを指す。したがって、インターポリマーという一般的な用語は、コポリマー（通常２つの異なる種類のモノマーから調製されたポリマーを指すために用いられる）、および３つ以上の異なる種類のモノマーから調製されたポリマーを含む。
【０１２３】
本明細書で使用される場合、「オレフィン系ポリマー」という用語は、重合形態で、（ポリマーの重量に基づいて）過半量のオレフィンモノマー、例えば、エチレンまたはプロピレンを含み、任意選択で１つ以上のコモノマーを含み得るポリマーを指す。
【０１２４】
本明細書で使用される場合、「エチレン系ポリマー」という用語は、（ポリマーの重量に基づいて）過半量の重合エチレンモノマーを含み、任意選択で少なくとも１つの重合コモノマーを含み得るポリマーを指す。
【０１２５】
本明細書で使用される場合、「エチレン／α−オレフィンインターポリマー」という用語は、重合形態で、（インターポリマーの重量に基づいて）過半量のエチレンモノマーおよび少なくとも１つのα−オレフィンを含むインターポリマーを指す。この用語には、オレフィンブロックコポリマーは含まれない。
【０１２６】
本明細書で使用される場合、「エチレン／α−オレフィンコポリマー」という用語は、唯一の２つのモノマー種類として、重合形態で、（コポリマーの重量に基づいて）過半量のエチレンモノマーおよびα−オレフィンを含むコポリマーを指す。この用語には、オレフィンブロックコポリマーは含まれない。
【０１２７】
本明細書で使用される場合、「プロピレン系ポリマー」という用語は、（ポリマーの総重量に基づいて）大量のプロピレンモノマーを重合形態で含み、任意選択的に少なくとも１つの重合コモノマーを含み得るポリマーを指す。
【０１２８】
試験方法
ＧＰＣ−シリコーンゴム
クロマトグラフィー機器は、真空デガッサを備えたＷａｔｅｒｓ２６９５  Ｓｅｐａｒａｔｉｏｎｓ  ＭｏｄｕｌｅとＷａｔｅｒｓ２４１４屈折率検出器からなっていた。３つのＳＴＹＲＡＧＥＬ  ＨＲカラム（３００ｍｍ×７．８ｍｍ）（分子量分離範囲１００〜４，０００，０００）を使用し、その後にＳＴＹＲＡＧＥＬガードカラム（３０ｍｍ×４．６ｍｍ）を使用して分離を行った。溶離液として１．０ｍＬ／分で流れる認定グレードトルエンを使用して分析を行い、カラムと検出器を両方とも４５℃に加熱した。約０．０２５ｇのニート試料を１２ｍＬガラスバイアルに量り取り、約５ｍｌのトルエンで希釈して試料（０．５％重量／ｖ）を調製した。試料溶液を、０．４５μｍＰＴＦＥフィルタでろ過した後、ガラス製オートサンプラーバイアルに移した。１００ｕＬの注入量を使用し、データを３８分間収集した。データの収集と分析は、Ｗａｔｅｒｓ  Ｅｍｐｏｗｅｒ  ＧＰＣソフトウェアを使用して行った。３７０〜１，２７０，０００ｇ／モルの分子量範囲をカバーするポリスチレン標準を使用して作成された検量線（３次）に対し、分子量平均を決定した。
【０１２９】
１Ｈ  ＮＭＲ−シリコーン製品の総ビニルレベルの特定
シリコーンゴムの場合（例えば、ＲＢＢ−２００８−５０およびＳＲＢ＃１）：
試料（０．０５ｇ）を、１０ｍｍのＮＭＲチューブ内で、５０℃で約２．７５ｇのＣＤＣｌ３に溶解させた。１Ｈ  ＮＭＲは、Ｂｒｕｋｅｒ  Ｄｕａｌ  ＤＵＬ高温ＣｒｙｏＰｒｏｂｅを備えた、Ｂｒｕｋｅｒ  ＡＶＡＮＣＥ ４００ＭＨｚ分光計上で、試料温度５０℃で行われた。スペクトル、総ポリマープロトンを定量化するための対照スペクトル、および二重予備飽和実験を得るために、２つの実験が実行され、強いポリマー骨格ピークを抑圧し、不飽和の定量化のための高感度スペクトルを可能にした。対照は、ＺＧパルス、８スキャン、１．６４秒、緩和遅延（Ｄ１）３０秒で実行された。二重予備飽和実験は、変性パルス配列、１００スキャン、ＤＳ ４、ＡＱ １．６４秒、予備飽和時間（Ｄ１）１秒、緩和遅延（Ｄ１３）３０秒で実行された。
【０１３０】
シリコーンゴムブレンドの場合（例えば、ＳＰＢ＃２）
１０ｍｍのＮＭＲチューブ内で、０．０５ｇの試料を２．７５ｇの５０／５０重量のオルト−ジクロロベンゼン−ｄ４／パークロロエチレンと０．００１ＭのＣｒ（ＡｃＡｃ）３を加えて、テスト試料を作成した。１Ｈ  ＮＭＲは、Ｂｒｕｋｅｒ  Ｄｕａｌ  ＤＵＬ高温ＣｒｙｏＰｒｏｂｅを備えた、Ｂｒｕｋｅｒ  ＡＶＡＮＣＥ  ４００ＭＨｚ分光計上で、試料温度１２０℃で行われた。スペクトル、合計ポリマープロトンを定量化するための対照スペクトル、および二重予備飽和実験を得るために、２つの実験が実行され、強いポリマー骨格ピークを抑圧し、末端基の定量化のための高感度スペクトルを可能にした。対照は、ＺＧパルス、１６スキャン、１．６４秒、緩和遅延（Ｄ１）１４秒で行われた。二重予備飽和実験は、変性パルス配列、２００スキャン、ＤＳ ４、ＡＱ １．６４秒、予備飽和時間（Ｄ１）１秒、緩和遅延（Ｄ１３）１３秒で実行された。
【０１３１】
２９Ｓｉ  ＮＭＲ−ペンダントビニルの存在を確認
約０．８５ｇの試料を、緩和剤として０．０２５Ｍ  Ｃｒ（ＡｃＡｃ）３を含む約１．５ｇのＣＤＣｌ３に、５０℃で１０ｍｍのＮＭＲチューブに溶解させた。２９Ｓｉ  ＮＭＲは、Ｂｒｕｋｅｒ １０ｍｍ  ＰＡＢＢＯプローブを備えたＢｒｕｋｅｒ  ＡＶＡＮＣＥ  ＩＩＩ  ４００ＭＨｚ分光計で、５０℃の試料温度で行われた。スペクトルは、ＺＧＩＧパルス列、８０００〜１０，０００スキャン、および１６秒の緩和遅延で実行された。ＰＤＭＳ主鎖Ｓｉユニットは、−２２ｐｐｍで参照された。末端ビニルに付着したＳｉは−４ｐｐｍで観察され、ペンダントビニルを含むＳｉは−３６ｐｐｍで観察された。
【０１３２】
ＳＥＭ分析
発泡体試料を切断するための方法では、ＳＥＭ画像用に試料を慎重に切断するために、単一のエッジブレードを使用した。良好な画像品質を確保するために、試料を導電性コーティングで２回コーティングした。次いで、試料をＮｏｖａ ６３０ ＳＥＭに入れ、ＥＴＤ検出器で５ ＫＶの加速電圧で観察した。
【０１３３】
発泡体密度
各Ｂｕｎ発泡体試料の重量を０．１グラム単位で秤量し、発泡体の体積を、長さ、幅、厚さを０．０１ｃｍ単位で測定して決定した。密度は、重量と体積に基づいて計算した。Ｂｕｎ発泡体から切り取った試料については、図１を参照されたい。
【０１３４】
落下球リバウンド（弾性力）
Ｂｕｎ発泡体から切り取られたＢｕｎ発泡体スラブに、直径５／８インチの鋼球を５００ｍｍの高さから垂直方向に落下させ、スラブに上部スキンと下部スキンの両方ができるようにした。リバウンド％は、｛［「リバウンドの高さ（ｍｍ）」／５００（ｍｍ）］＊１００｝として計算した。
【０１３５】
アスカーＣ硬度
硬度は、ＡＳＴＭ  Ｄ２２４０に従って試料の表面全体で測定された５つの読み取り値の平均（５秒のレイテンシ）であった。
【０１３６】
機械的特性
Ｂｕｎ発泡体スキン層および発泡層をＡＳＴＭ  Ｄ６３８（引張り、タイプ４）およびＡＳＴＭ  Ｄ６２４（引裂き、タイプＣ）の機械的特性試験に各クロスヘッド速度２０インチ／分で供した。試料の厚さは、約３ｍｍであった。スプリット引裂き強さ（ｓｐｌｉｔ  ｔｅａｒ  ｓｔｒｅｎｇｔｈ）は、寸法６インチ（長さ）×１インチ（幅）×０．４インチ（厚さ）およびノッチ深さ１〜１．５インチを有する試験片を用いて、試験速度２インチ／分で測定した。
【０１３７】
ＤＩＮ摩耗試験（回転ドラム法）：
ＤＩＮ摩耗体積損失（ｍｍ３単位）を、ＡＳＴＭ  Ｄ５９６３に従って、１０Ｎの荷重で、この試験中に４０ｍ摩耗の回転モード（方法Ｂ、ドラムでは４０ｒｐｍ）を使用して測定した。各発泡体配合について、長方形のスラブ（片面のスキン、厚さ約１０ｍｍ）をＢｕｎ発泡体から切り取り、このスラブをディスクに打ち抜いて、それぞれ次の寸法にした。直径は約１０ｍｍの厚さで１６ｍｍであった。ＤＩＮ摩耗量の損失は、次の方程式に従って計算した。
【数１】
2021516264.tif 000007
式中、
ＤＩＮ：摩耗損失（ｍｍ３）、
Δｍｔ：ｍｇ単位での試験試料片の重量損失
ρｔ：ｍｇ／ｍｍ３単位での試験片の密度、
Δｍｓ：ｍｇ単位での標準ゴムの重量損失。
【０１３８】
３つのテスト試料に基づいて、平均値が報告された。
【０１３９】
ウェットＣＯＦ
ウェットＣＯＦを、ＡＳＴＭ  Ｄ１８９４（図１ａを参照）に従って、荷重２．７ｋｇ、引張速度１００ｍｍ／分、引張距離２３０ｍｍで測定した。この試験では、基板としてすりガラス（平面）を使用し、脱イオン水をガラス表面に均一に広げて薄い水膜を形成した。各発泡体配合について、Ｂｕｎ発泡体から長方形のスラブ（片面のスキン、厚さ約７ｍｍ）を切り取り、このスラブをディスクに打ち抜いて、それぞれ次の寸法のディスクにした：直径約１２．７ｍｍ、厚さ約７ｍｍ）。ディスクは、スキンの表面が露出し、ガラス面に接触した状態で両面テープでそりに固定した。引っ張り距離中の最大力Ｆｍ（ｋｇｆ）を記録し、ウェットＣＯＦを（Ｆｍ）／（２．７ｋｇｆ）として計算し、３つのテスト試料の平均ウェットＣＯＦを記録した。
【０１４０】
密度−ポリマー試料
ポリマー試料を、ＡＳＴＭ  Ｄ １９２８に従って調製した。測定は、ＡＳＴＭ  Ｄ７９２、方法Ｂを用いて、試料圧縮の１時間以内に行った。
【０１４１】
メルトインデックス
エチレン系ポリマー、またはＯＢＣ、または本発明の組成物についてのメルトインデックス（またはＩ２、Ｉ２またはＭＩ）を、ＡＳＴＭ  Ｄ １２３８、条件１９０℃／２．１６ｋｇに従って測定し、１０分あたりに溶出したグラム単位で報告した。
【０１４２】
ＤＳＣ標準メソッド
示差走査熱量測定（ＤＳＣ）は、エチレン系ポリマー（ＰＥ、またはＯＢＣ）試料およびプロピレン系（ＰＰ）試料の結晶化度を測定するために使用される。約５〜８ミリグラムの試料を秤量し、ＤＳＣ皿に設置する。密閉された雰囲気を確保するためにパンに蓋を圧着する。試料パンを、ＤＳＣセルに配置し、次いで、約１０℃／分の速度で、エチレン系ポリマー試料について１８０℃（プロピレン系ポリマー試料については２３０℃）の温度に加熱する。試料をこの温度で３分間保持する。次いで、試料を、１０℃／分の速度で、エチレン系ポリマー試料について−６０℃（プロピレン系ポリマー試料については−４０℃）に冷却し、その温度で３分間等温保持する。次に、試料は、完全に溶融するまで１０℃／分の速度で加熱される（第２の熱）。第２の熱曲線から決定した融解熱（Ｈｆ）を、エチレン系ポリマー試料について２９２Ｊ／ｇの理論融解熱（プロピレン系ポリマー試料については１６５Ｊ／ｇ）で除算し、この量に１００を乗算することによって、結晶化度パーセントを計算する（例えば、エチレン系ポリマー試料については、結晶化度％＝（Ｈｆ／２９２Ｊ／ｇ）ｘ１００、プロピレン系ポリマー試料については、結晶化度％＝（Ｈｆ／１６５Ｊ／ｇ）×１００）。
【０１４３】
特に明記しない限り、各ポリマーの融点（複数可）（Ｔｍ）は、上記のように、ＤＳＣから得られた第２の熱曲線（ピークＴｍ）から決定される。結晶化温度（Ｔｃ）は、第１の冷却曲線（ピークＴｃ）から決定される。
【０１４４】
圧縮永久歪み
圧縮永久歪みを、５０℃で、ＡＳＴＭ  Ｄ３９５に従って測定した。各発泡体配合について、Ｂｕｎ発泡体から長方形のスラブ（片面のスキン、厚さ約１９．５ｍｍ）を切り取り、このスラブをディスク（ボタン試料）に打ち抜いて、それぞれ次の寸法のディスクにした：直径２９ｍｍ（±０．５ｍｍ）、厚さ約１９．５ｍｍ（±０．５ｍｍ）。各ボタン試料は、ノッチ、不均一な厚さおよび不均一性について検査され、選定したボタン（これらの欠陥なし）を試験した。圧縮永久歪みは、指定された温度で、各試料の２つの試験片に対して実行し、２つの試験片の平均結果を報告した。ボタン試料を、一緒に押圧することができる２つの金属板を有する圧縮装置に入れ、ボタン試料の元の高さの５０％の所定位置に固定した。次いで、圧縮した試料を含む圧縮装置をオーブンに入れ、適切な温度で指定された時間（５０℃で６時間）平衡化した。この試験では、応力を試験温度で解放し、試料の厚さは室温で３０分間の平衡期間後に測定した。圧縮永久歪みは、圧縮後の試料の回復度の測定値であり、式ＣＳ＝（Ｈ０−Ｈ２）／（Ｈ０−Ｈ１）（式中、Ｈ０は、試料の元の厚さ、Ｈ１は使用するスペーサバーの厚さ、Ｈ２は圧縮力を除去した後の試料の最終厚さである）に従って計算する。
【０１４５】
膨張率
膨張率を、以下の式を使用して、Ｂｕｎ発泡体で計算した。
ＥＲ＝Ｌ１／Ｌ０
式中、Ｌ０は、モールドの長さであり、Ｌ１は、室温での安定化後（一晩）のＢｕｎ発泡体の長さである。
【０１４６】
本開示のいくつかの実施形態を、以下の実施例において詳細に記載する。
【０１４７】
実験
材料
ＩＮＦＵＳＥ９１００：オレフィンブロックコポリマー（エチレン／オクテンマルチブロックコポリマー）、密度０．８７７ｇ／ｃｍ３（ＡＳＴＭ  Ｄ７９２）、ＭＩ  １．０ｇ／１０分（ＡＳＴＭ  Ｄ１２３８、１９０℃／２．１６ｋｇ）、ショアＡ＝７５（ＡＳＴＭ  Ｄ２２４０）。
【０１４８】
ＴＡＩＳＯＸ７３６０Ｍ：エチレン酢酸ビニルコポリマー、密度０．９４１ｇ／ｃｍ３（ＡＳＴＭ  Ｄ７９２）、ＭＩ  ２．５ｇ／１０分（ＡＳＴＭ  Ｄ１２３８、１９０℃／２．１６ｋｇ）、ショアＡ＝８６（ＡＳＴＭ  Ｄ２２４０）、コポリマーの重量に基づいて２１重量％のＶＡ含量。
【０１４９】
ＥＬＶＡＸ２６５：エチレン酢酸ビニルコポリマー、密度０．９５１ｇ／ｃｍ３（ＡＳＴＭ  Ｄ７９２）、ＭＩ３．０ｇ／１０分（ＡＳＴＭ  Ｄ１２３８、１９０℃／２．１６ｋｇ）、ショアＡ＝８３（ＡＳＴＭ  Ｄ２２４０）、コポリマーの重量に基づいて２８重量％のＶＡ含量。
【０１５０】
ＥＬＶＡＸ４０Ｌ−０３：エチレン酢酸ビニルコポリマー、密度０．９６７ｇ／ｃｍ３（ＡＳＴＭ  Ｄ７９２）、ＭＩ３．０ｇ／１０分（ＡＳＴＭ  Ｄ１２３８、１９０℃／２．１６ｋｇ）、ショアＡ＝６５（ＡＳＴＭ  Ｄ２２４０）、コポリマーの重量に基づいて４０重量％のＶＡ含有量。
【０１５１】
ＲＢＢ２００８−５０：シリコーンゴム−請求項１に記載の成分Ｂの機能を満たす。
【０１５２】
ＳＲＢ＃１：シリコーンゴムベース＃１；Ｍｗ約１０００００ｇ／モル；ＰＤＭＳの末端ビニルのみ、シリコーンゴムの重量に基づいて２９．７重量％のシリカ含有量、シリコーンゴムの重量に基づいて０．３モル％のビニル（１Ｈ  ＮＭＲ）含有量。ビニル基は、１Ｈ  ＮＭＲで同定できる。２９Ｓｉ  ＮＭＲは、ペンダントビニルの存在を確認し、そのレベルを定量化するために使用される。
【０１５３】
ＳＰＢ＃２：低密度ポリエチレン（ＬＤＰＥ）に分散された超高分子量シロキサンポリマー（シリコンゴム）のシリコーンゴムブレンド＃２。シロキサンポリマーのレベルは、ブレンドの重量に基づいて５０重量％である。
【０１５４】
ＢＩＩＲ２０３０：ブロモブチルゴム；密度０．９３ｇ／ｃｍ３（ＡＳＴＭ  Ｄ７９２）；温度＝１２５℃で３２ＭＵ  Ｍｏｏｎｅｙ；ゴムの重量に基づいて１．８重量％の臭素含有量。
【０１５５】
ＬＵＰＥＲＯＸ  ＤＣ４０Ｐ：約４０重量％の活性過酸化物含有量のアルケマからの過酸化ジクミル（ＤＣＰ）。
【０１５６】
ＬＵＰＥＲＯＸ  ＤＣ４０Ｐ−ＳＰ２：約４０重量％の活性過酸化物含有量のアルケマからのスコーチ保護されたＤＣＰ。
【０１５７】
ＡＣ９０００：アゾジカルボンアミド系発泡剤。ＺｎＯ：酸化亜鉛。ＺｎＳｔ：ステアリン酸亜鉛。ＡＴＯＭＩＴＥ：炭酸カルシウム。
【０１５８】
Ａ．配合物
配合物（組成物）を表１に示す。
【表１】
2021516264.tif 000008
【０１５９】
配合物の調製と試料の調製
表１に記載されている各配合物は、同じ方法を使用して調製した。例としてＣＥ−１配合物を取り上げると、ポリマー（複数可）（ここでは、ＩＮＦＵＳＥ９１００（９１４グラム）のみ）を「１．５リットル」のＢＡＮＢＵＲＹミキサーに加えた。次いで、ポリマー成分（複数可）が溶融した後（１２０℃で約５分）、ＺｎＯ、ＺｎＳｔ、およびＣａＣＯ３を添加した。発泡剤および過酸化物を最後に添加し、約１２０℃（温度が１３０℃を超えない）でさらに３〜５分間、合計１５分の混合時間で混合して、混合配合物を形成した。
【０１６０】
混合した配合物を２本ロールミルに加えて、ロールミルしたブランケット（約５ｍｍの厚さ）を形成した。そのブランケットを四角に切った。数個の正方形を、合計４２０グラムに秤量して、予熱したＢｕｎ発泡体モールド（７インチ×７インチ×０．５インチ）の中に入れた。予熱は、１２０℃で９分間（圧力なし）、１２０℃で４分間、１０トンの力を加えて行った。予熱した試料を発泡プレスに移し、１８０℃で、４トンの力（１００ｋｇ／ｃｍ２の圧力）で１０分間保持した。圧力が解放されると、Ｂｕｎ発泡体はトレイからすばやく解放され、いくつかの非粘着シートの通気フードに入れた。Ｂｕｎ発泡体を一晩冷却し、次いで、試験用にスライスした。
【０１６１】
垂直バンドソーを使用して、Ｂｕｎ発泡体を「６インチｘ６インチ」のプラークにトリムした。発泡体トリムスラブ（２つの表面にスキンがある）の密度、硬度、および弾性力を測定した。次いで、実験室規模の水平バンドソーを使用して、トリムされたスラブから必要な厚さ（厚さ約３ｍｍ）に薄いスライスを切り取った。スライス（一部はスキン層を含み、一部はスキン層を含まない）を使用して、引張強度と引裂き特性を測定した。一般に、トリムされたＢｕｎ発泡体の残りの中間発泡体層を使用して、発泡体の耐収縮性を測定した。Ｂｕｎ発泡体の他の部分は、特定の試験のために異なる厚さのスライス、例えば、ウェットＣＯＦ試験では７ｍｍの厚さ、ＤＩＮ摩耗試験では１０ｍｍの厚さ、引裂き試験では１０ｍｍの厚さ、圧縮永久歪み試験では１９．５ｍｍの厚さに切り取った。
【０１６２】
Ｂ．結果および考察
以下の表２は、本発明の実施例および比較例の発泡体（ユニットソール）特性を列挙し、これには、膨張比、スキンを伴う発泡体密度、硬度、機械的特性、ＤＩＮ摩耗、およびウェットＣＯＦが含まれる。
【表２】
2021516264.tif 000009
【０１６３】
比較例２および３と実施例１のＳＥＭモルフォロジーを同じ倍率で図１の下に示した。本発明の実施例１から形成された発泡体（ユニットソール発泡体）は、比較例２および３からそれぞれ形成された発泡体よりもはるかに小さい細孔セルサイズを提供し、このはるかに小さい細孔セルサイズは、改善された引張強度を提供することが見出された。
【０１６４】
比較例１、比較例２、３では、従来のＰＤＭＳを追加することで耐摩耗性を向上（低下）させることができた一方で、ウェットＣＯＦが大幅に低減した。しかしながら、本発明の実施例１と比較例２とを比較すると、同様の発泡体硬度およびウェットＣＯＦ下で、本発明の実施例１から形成された発泡体は、比較例２から形成された発泡体よりも優れた（低い）耐摩耗性を提供することが分かる。また、本発明の実施例１と比較例３を比較すると、同様の発泡体硬度と耐摩耗性について、本発明の実施例１から形成された発泡体は、比較例３から形成された発泡体よりも高いウェットＣＯＦを提供することが発見された。したがって、本発明の実施例１は、比較例２および３よりも摩耗およびトラクションのより良いバランスを提供した。さらに、本発明の実施例から形成された発泡体（ユニットソール発泡体）では、より高い弾性およびより高い引張強度が得られる。
【０１６５】
本発明の実施例１と比較例４を比較すると、同様の膨張比および発泡体密度の下で、本発明の実施例１から形成された発泡体（ユニットソール発泡体）は、比較例４から形成された発泡体（ＥＶＡ／シリコーンゴム）よりも、より優れた耐摩耗性（より低い値）、より優れたウェットトラクション（より高いウェットＣＯＦ）、より低いＣ−ｓｅｔ、より高い弾性を提供することが発見された。
【０１６６】
本発明の実施例１と比較例５を比較すると、同様の発泡体硬度と発泡体密度の下で、本発明の実施例１から形成された発泡体（より高分子量のシリコーンゴムで）は、より優れた（低い）耐摩耗性を維持しつつ、より高いウェットＣＯＦ値およびより高い弾性力を提供することが発見された。
【０１６７】
本発明の実施例１と比較例３および５を比較すると、より高いウェットＣＯＦ値を達成するために、高分子量およびペンダントビニル基（または高いビニル含有量）の両方がシリコーンゴムの分子構造に必要であることが発見された。本発明の実施例１と本発明の実施例２を比較すると、ブロモブチルゴム（ＢＩＩＲ２０３０）を使用して、ＯＢＣ／シリコーンゴムのユニットソール発泡体のＣＯＦを効率的に増加させることができることが発見された。
【０１６８】
また、高分子量（２００，０００ｇ／モル以上）およびペンダントビニル基（０．０４重量％以上のビニル含有量）のシリコーンゴムは、優れた（低い）耐摩耗性を提供すると同時に、高いウェットＣＯＦ値を提供することも発見された。さらに、本発明の組成物から、より高い弾性およびより高い引張強度を得ることができる。同様の膨張比と発泡体密度の下で、そのようなＯＢＣ／シリコーンゴム組成物に基づくユニットソール発泡体は、ＥＶＡ／シリコーンゴム組成物よりも優れた（低い）耐摩耗性、優れたウェットトラクション（高いＣＯＦ）、および高い弾性力を提供する。ブロモブチルゴム（ＢＩＩＲ）の組み込みは、本発明のＯＢＣ／シリコーンゴム組成物のウェットＣＯＦを効率的に増加させることができる。
【図１】
2021516264.tif 000010
【図２】
2021516264.tif 000011
【国際調査報告】
2021516264.tif 000012
2021516264.tif 000013